(57)【要約】      （修正有）【課題】レーザー彫刻方式において、微細なパターンの印刷を可能にする印刷条件の許容性に優れたレリーフを形成できるレーザー彫刻用感光性樹脂原版を提供することにある。【解決手段】（１）寸法安定性に優れる基材の上に合成ゴム系感光性樹脂層を設けてなるレーザー彫刻用感光性樹脂版であって、合成ゴム系感光性樹脂層が一種類以上の溶剤を合計０．２質量％〜２．０質量％含有するレーザー彫刻用感光性樹脂原版。(２) 合成ゴム系感光性樹脂層に含有する溶剤一種類が水であり、合成ゴム系感光性樹脂層中に０．１〜２．０質量% 含有するレーザー彫刻用感光性樹脂原版。(３)ゴム系感光性樹脂層が（Ａ）架橋度が３５％以上である水分散ラッテクス（Ｂ）、エチレン性不飽和結合を有するモノマー及び（Ｃ）光重合開始剤を含有するレーザー彫刻用感光性樹脂原版。【選択図】なし【特許請求の範囲】
【請求項１】
寸法安定性に優れる基材の上に合成ゴム系感光性樹脂層を設けてなるレーザー彫刻用感光性樹脂版であって、合成ゴム系感光性樹脂層が一種類以上の溶剤を合計０．２質量％〜２質量％含有することを特徴とするレーザー彫刻用感光性樹脂原版。
【請求項２】
合成ゴム系感光性樹脂層に含有する溶剤の一種類が水であり、合成ゴム系感光性樹脂層中に０．１〜２．０質量% 含有することを特徴とする請求項１記載のレーザー彫刻用感光性樹脂原版。
【請求項３】
ゴム系感光性樹脂層が（Ａ）架橋度が３５％以上である水分散ラッテクス（Ｂ）エチレン性不飽和結合を有するモノマー及び（Ｃ）光重合開始剤を含有することを特徴とする請求項１又は請求項２記載のレーザー彫刻用感光性樹脂原版。
【発明の詳細な説明】
【技術分野】
【０００１】
本発明はレーザー彫刻に用いるフレキソ印刷版用感光性樹脂組成物及びそれから得られる感光性樹脂原版に関するものである。
【背景技術】
【０００２】
壁紙、化粧板などの建装材、段ボール、紙器、紙袋、軟包装用フィルムなどの包装材、ラベル印刷などに用いられるフレキソ印刷は各種の印刷方式の中でその比重を高めている。
【０００３】
これに用いる印刷版の作成には、感光性樹脂が用いられることが多く、シート状に成形された固形状樹脂板を用い、フォトマスクを感光性樹脂層上に置き、フォトマスクを通して紫外線を照射し架橋反応を起こさせた後、非架橋分を現像液で現像・除去するというアナログ製版方法が用いられてきた。
【０００４】
アナログ製版では、銀塩材料を用いた原画フィルムを必要とするために、原画フィルム購入や製造時間を要する。さらに、原画フィルムの現像に化学的な処理が必要であり、かつ現像廃液の処理を必要とすることから、環境上の負担を有する。
【０００５】
アナログ製版に伴う課題を解決する手法として、感光性樹脂層上に、ブラックレーヤーというフォトマスク形成可能なレーザー感受性を有するマスク層を設けたフレキソ印刷版原版あるいは樹脂凸版印刷版原版が提案されている（例えば、特許文献１、２参照）。これらの原版の製版方法は、デジタルデバイスで制御された画像データに基づいてレーザー照射を行い、感光性樹脂層上に画像マスクを形成し、その後はアナログ製版と同様に、画像マスクを介して紫外光で露光し、感光性樹脂層及び画像マスクを現像除去する製版方法で、フレキソ版や樹脂凸版の業界では「ＣＴＰ方式」と称されている。ＣＴＰ方式は、上述した原画フィルムの製造工程に関わる課題を解決しているが、感光性樹脂層の現像で発生する廃液の処理に関する課題は残っている。さらにフレキソ版の場合、現像にはトリクロロエチレンなどの塩素系溶媒を用いることが多く、作業衛生面でも課題がある。  
【０００６】
原画フィルムを必要とせず、現像工程も不要な方法として、レーザーによる直接彫刻製版、いわゆる「レーザー彫刻」が提案されている。レーザー彫刻は、文字通りレーザーで彫刻することにより、レリーフとなる凹凸を形成する方法で、原画フィルムを用いる必要がなく、また塩素系溶剤をもちいた現像工程も不要である。レーザー彫刻方式は極めて簡便で効率的であり環境に優しい方法であるといえる。
【０００７】
一方、感光性樹脂版の分野においても印刷品質の要求が高くなり、レリーフ段階及び印刷段階においてより微細なパターンの再現性が求められている。例えば、ハイライト網点では１７５線１％である。
感光性樹脂の分野では、その印刷品位はＣＴＰ方式やアナログ方式で満足しうる段階となっている。しかし、レーザー彫刻方式では、アナログ方式やＣＴＰ方式に比べ細かい画像を形成・印刷する能力が劣っている。例えば、微細な網点を再現する場合、望んだ形状に彫刻することができないことなどの問題点を有し、結果として満足する印刷品位を得られず、レーザー彫刻方式の急速な普及には至っていない。
【０００８】
【特許文献１】特許第２８４６９５４号公報
【特許文献２】特開２００４−２６２１３６号公報
【特許文献３】特許第３８０１５９２号公報
【発明の開示】
【発明が解決しようとする課題】
【０００９】
本発明は、上記問題を鑑みてなされたものである。その目的はレーザー彫刻方式において、微細なパターンの印刷を可能にする印刷条件の許容性に優れたレリーフを形成できるレーザー彫刻用感光性樹脂原版を提供することにある。
本発明者は、優れた印刷品質並びに印刷許容性を有するレーザー彫刻版を得るためには、レリーフの凹部の形状及びショルダー部の表面状態が重要であることを見出し、レリーフの凹部の形状及びショルダー部の表面状態に優れたレーザー彫刻用感光性樹脂原版の発明に取り組んだ。
【課題を解決するための手段】
【００１０】
上記課題を解決するため、本発明者らは鋭意、研究、検討した結果、遂に本発明を完成するに至った。すなわち、本発明は下記の通りである。
（１）寸法安定性に優れる基材の上に合成ゴム系感光性樹脂層を設けてなるレーザー彫刻用感光性樹脂版であって、合成ゴム系感光性樹脂層が一種類以上の溶剤を合計０．２質量％〜２．０質量％含有することを特徴とするレーザー彫刻用感光性樹脂原版。
(２) 合成ゴム系感光性樹脂層に含有する溶剤の一種類が水であり、合成ゴム系感光性樹脂層中に０．１〜２．０質量% 含有することを特徴とする請求項１記載のレーザー彫刻用感光性樹脂原版。
(３)ゴム系感光性樹脂層が（Ａ）架橋度が３５％以上である水分散ラッテクス（Ｂ）エチレン性不飽和結合を有するモノマー及び（Ｃ）光重合開始剤を含有することを特徴とする請求項１又は請求項２記載のレーザー彫刻用感光性樹脂原版。
【発明の効果】
【００１１】
本発明は、上記問題を鑑みてなされたものである。その目的はレーザー彫刻方式において、印刷性に優れた凹部形状とショルダー表面状態を形成でき、さらには高い厚み精度と樹脂欠陥のない感光性樹脂原版が得られ、さらにレーザー彫刻により得られた版がロングランの印刷に耐えられるレーザー彫刻用感光性樹脂原版を提供することにある。  
【発明を実施するための最良の形態】
【００１２】
本発明は合成ゴム系感光性樹脂層が一種類以上の溶剤を合計０．２質量％〜２．０質量％含有することを特徴とするレーザー彫刻用感光性樹脂原版である。又、本発明の感光性樹脂層に含有する溶剤の一種類が水であり、合成ゴム系感光性樹脂層中に０．１〜２．０質量%の水を含有することが好ましい。又、水以外の溶剤としては、（Ａ）〜（Ｄ）を満足するものであることが好ましい。  
（Ａ）沸点が６０℃以上
（Ｂ）分子量が３００未満
（Ｃ）溶液粘度が１０ポイズ未満
（Ｄ）エチレン性不飽和結合を有しないこと
溶剤としては上記条件を満たすものである。例えばトルエン、キシレン、シクロヘキサン、ソルベッツ１００、ソルベッツ１５０などの炭化水素系溶剤、メタノール、エタノール、イソプロピルアルコール、n-ブチルアルコール、sec-ブチルアルコール、iso−ブチルアルコール、２−エチルヘキシルアルコール、シクロヘキサノール、ベンジルアルコール、エチレングリコールなどの水酸基含有溶剤、メチルエチルケトン、メチルイソブチルケトン、メチルブチルケトン、シクロへキサノン、ジアセトンアルコール、酢酸エチル、酢酸プロピル、酢酸ブチル、酢酸メトキシブチル、セロソロブアセテート、ブチルセロソルブアセテートなどのカルボニル基含有溶剤、メチルソロソルブ、エチルセロソルブ、ブチルセロソルブ、ジオキサン、メチルカルビトール、エチルカルビトール、ブチルカルビトール、テトラヒドロフランなどのエーテル結合含有溶剤、ジメチルホルムアミド、ジメチルアセトアミド、Ｎ−メチル−２−ピロリドンなどのアミド基含有溶剤などが挙げられるが、その中でも水との親和性の高い有溶剤が好ましい。水との親和性の高い有溶剤としては水酸基含有溶剤やアミド基含有溶剤であり、特にメタノール、エタノール、イソプロピルアルコール、ベンジルアルコール、エチレングリコール、ジメチルホルムアミドなどが好ましい。
【００１３】
含有する溶剤の最適量は０．２質量％〜２．０質量％であり、さらに好ましくは０．２〜１．５質量％であり、さらに好ましくは０．３〜１．０質量％である。本願発明のレーザー用感光性樹脂原版は、含有溶剤が０．２％未満では、凹部形状とショルダー表面状態が悪く、印刷品位が低下する。含有溶剤が２質量％以上では、微細な網点を形成できない問題があり、好ましくない。
【００１４】
溶剤の沸点は６０℃以上であることが必要である。好ましくは８０℃以上である。溶剤の沸点が６０℃未満では、保管時に溶剤が揮発し、経時的に性能が変化するので好ましくない。
【００１５】
溶剤の分子量は３００未満であることが好ましい。さらに好ましくは２００未満である。分子量が３００以上の溶剤では、溶液粘度が高すぎ加工時に気泡がはいるなどの問題がある。
【００１６】
溶剤の溶液粘度は１０ポイズ未満であることが必要である。好ましくは１ポイズ未満である。１０ポイズ以上では、彫刻カスの除去に長時間要する。
【００１７】
溶剤はエチレン性不飽和結合を含有しないことが必要である。エチレン性不飽和結合を含有する溶剤では、露光時に架橋反応に参加し樹脂マトリックスにとりこまれる。このため溶剤としての働きがなくなり。そのため凹部形状とショルダー表面状態に優れた印刷版は得られず、又。さらには彫刻カスの除去も容易にできない。
【００１８】
合成ゴム系感光性樹脂層に含有する最適な水の含有率は０．１〜２．０質量%であり、好ましくは０．２〜１．０質量%、さらに好ましくは０．２〜０．６質量%である。水を最適な範囲で含有することで、凹部形状とショルダー表面状態に優れた印刷版が得られ、さらには彫刻カスの除去も容易にできる。
【００１９】
感光性樹脂層に溶剤を含有させる方法としては、溶剤に分散或いは溶解された原料を使う、または原料混合時に所望の溶剤を投入するなどの方法が挙げられる。濃縮工程によりにより溶剤を除去する場合は、濃縮度をコントロールすることや溶解時の溶剤成分比率により所望の残存溶剤量にコントロールすることは可能である。又、濃縮工程を有しない混練方式の場合には、練り込み段階で所望の溶剤含有率になるように溶剤を添加すればよい。
【００２０】
続いて、本発明における感光性樹脂層組成物について説明する。本願発明に用いる感光性樹脂組成物にはゴム系感光性樹脂組成物であれば特に限定されないが、好ましくは、少なくとも（Ａ）ゴム系エラストマー、（Ｂ）エチレン性不飽和結合を有するモノマー及び（Ｃ）光重合開始剤を含有してなる感光性樹脂組成物である。
【００２１】
感光性樹脂組成物の（Ａ）成分として用いられるゴム系エラストマーのうち水分散ラテックスが好適に用いられる。水分散ラテックスとは重合体粒子を分散質として水中に分散したものである。本発明に用いる水分散ラテックスは架橋度が３５％以上であり、５０％以上であることが好ましい。水分散ラテックスとは、この水分散ラテックスから水を取り除いて得られる疎水性重合体そのものであり、２種類以上用いられることが好ましい。
【００２２】
具体的に（Ａ）成分としては、以下の少なくとも２種類以上から選ばれるラテックスである。ポリブタジエンラテックス、天然ゴムラテックス、スチレン−ブタジエン共重合体ラテックス、アクリロニトリル−ブタジエン共重合体ラテックス、ポリクロロプレンラテックス、ポリイソプレンラテックス、ポリウレタンラテックス、メチルメタクリレート−ブタジエン共重合体ラテックス、ビニルピリジン重合体ラテックス、ブチル重合体ラテックス、チオコール重合体ラテックス、アクリレート重合体ラテックスなどの水分散ラテックス重合体やこれら重合体にアクリル酸やメタクリル酸などの他の成分を共重合して得られる重合体が挙げられる。この中でも分子鎖中にブタジエン骨格またはイソプレン骨格を含有する水分散ラテックス重合体が、硬度やゴム弾性の点から好ましく用いられる。具体的には、ポリブタジエンラテックス、スチレン−ブタジエン共重合体ラテックス、アクリロニトリル−ブタジエン共重合体ラテックス、メチルメタクリレート−ブタジエン共重合体ラテックス、ポリイソプレンラテックスが好ましい。
【００２３】
感光性樹脂組成物の（Ｂ）成分である光重合性化合物は、公知の光重合性化合物の使用が可能であるが、光重合性オリゴマーが好ましい。光重合性オリゴマーとは、共役ジエン系重合体の末端および／または側鎖にエチレン性不飽和基が結合した重合体であって、数平均分子量が１０００以上、１００００以下のものである。具体的には、分子構造中に次のような構造を有する化合物をいう。
【００２４】
共役ジエン系エチレン性重合体を構成する共役ジエン系重合体は、共役ジエン不飽和化合物の単独重合体または共役ジエン不飽和化合物とモノエチレン性不飽和化合物との共重合体によって構成される。かかる共役ジエン不飽和化合物の単独重合体または共役ジエン不飽和化合物とモノエチレン性不飽和化合物との共重合体としては、ブタジエン重合体、イソプレン重合体、クロロプレン重合体、スチレン−クロロプレン共重合体、アクリロニトリル−ブタジエン共重合体、アクリロニトリル−イソプレン共重合体、メタクリル酸メチル−イソプレン共重合体、アクリロニトリル−イソプレン共重合体、メタクリル酸メチル−イソプレン共重合体、メタクリル酸メチル−クロロプレン共重合体、アクリル酸メチル−ブタジエン共重合体、アクリル酸メチル−イソプレン共重合体、アクリル酸メチル−クロロプレン共重合体、アクリル酸メチル−クロロプレン共重合体、アクリロニトリル−ブタジエン−スチレン共重合体、アクリロニトリル−クロロプレン−スチレン共重合体等が挙げられる。これらのうちゴム弾性と光硬化性の点で、ブタジエン重合体、イソプレン重合体、アクリロニトリル−ブタジエン共重合体が好ましく、特に好ましくはブタジエン重合体、イソプレン重合体である。
【００２５】
共役ジエン系エチレン性重合体におけるエチレン性不飽和基の量は、重合体中に０．００５〜２．０ｍ当量／ｇが好ましく、特に好ましくは０．０１〜２．０ｍ当量である。２．０ｍ当量／ｇより多いと硬度が高くなりすぎて充分な弾性が得難くなる。
【００２６】
これら（Ｂ）成分の含有量は（Ａ）成分１００質量％に対して１〜２００質量％であることが好ましい。１質量％未満では架橋が不十分で印刷可能枚数が少ない。２００質量％以上では生版が柔らかくなり過ぎ、ハンドリング性が悪くなるので好ましくない。
【００２７】
（Ｂ）成分のうち、前記以外に、炭素数８〜１８アルキルメタクリレートを配合することが好ましい。
【００２８】
具体的には、メチル（メタ）アクリレート、エチル（メタ）アクリレート、プロピル（メタ）アクリレート、ブチル（メタ）アクリレート、イソアミル（メタ）アクリレート、２−エチルヘキシル（メタ）アクリレート、ラウリル（メタ）アクリレート、ステアリル（メタ）アクリレート等のアルキル（メタ）アクリレート、シクロヘキシル（メタ）アクリレート等のシクロアルキル（メタ）アクリレート、クロロエチル（メタ）アクリレート、クロロプロピル（メタ）アクリレート等のハロゲン化アルキル（メタ）アクリレート、メトキシエチル（メタ）アクリレート、エトキシエチル（メタ）アクリレート、ブトキシエチル（メタ）アクリレート等のアルコキシアルキル（メタ）アクリレート、フェノキシエチル（メタ）アクリレート、ノニルフェノキシエチル（メタ）アクリレートなどのフェノキシアルキル（メタ）アクリレートなどを挙げることができ、特に好ましくはｎ−ラウリルメタクリレート、アルキル（Ｃ１２〜１３）メタクリレート、トリデシルメタクリレート、アルキル（Ｃ１２〜１５）メタクリレート等が挙げられる。
【００２９】
また、感光性樹脂組成物は（Ｃ）成分として光重合開始剤を加えるものである。光重合開始剤としては、光によって重合性の炭素−炭素不飽和基を重合させることができるものであれば全て使用できる。なかでも、光吸収によって、自己分解や水素引き抜きによってラジカルを生成する機能を有するものが好ましく用いられる。例えば、ベンゾインアルキルエーテル類、ベンゾフェノン類、アントラキノン類、ベンジル類、アセトフェノン類、ジアセチル類などである。光重合開始剤の配合量としては、（Ａ）成分１００質量％に対して０．１〜５０質量％の範囲が好ましい。
【００３０】
また、感光性樹脂組成物には、（Ｄ）成分として親水性ポリマーを配合することが好ましい。
【００３１】
親水性ポリマーは、−ＣＯＯＨ、−ＣＯＯＭ（Ｍは１価、２価あるいは３価の金属イオンまたは置換または無置換のアンモニウムイオン）、−ＯＨ、−ＮＨ2、−ＳＯ3Ｈ、リン酸エステル基などの親水基を有するものが好ましく、具体的には、（メタ）アクリル酸またはその塩類の重合体、（メタ）アクリル酸またはその塩類とアルキル（メタ）アクリレートとの共重合体、（メタ）アクリル酸またはその塩類とスチレンとの共重合体、（メタ）アクリル酸またはその塩類と酢酸ビニルとの共重合体、（メタ）アクリル酸またはその塩類とアクリロニトリルとの共重合体、ポリビニルアルコール、カルボキシメチルセルロース、ポリアクリルアミド、ヒドロキシエチルセルロース、ポリエチレンオキサイド、ポリエチレンイミン、−ＣＯＯＭ基を有するポリウレタン、−ＣＯＯＭ基を有するポリウレアウレタン、−ＣＯＯＭ基を有するポリアミド酸およびこれらの塩類または誘導体が挙げられる。これらはそれぞれを単独で使用しても、２種以上を併用してもよい。
【００３２】
親水性ポリマーの含有量は（Ａ）成分１００質量％に対して好ましくは０.１〜５０質量％、特に０.１〜３０質量％であることが好ましい。５０質量％を超えると、水に対する膨潤が大きくなり、水性インキ耐性が悪くなるので好ましくない。
【００３３】
感光性樹脂組成物の熱安定性を上げる為に、従来公知の重合禁止剤を添加することもできる。好ましい重合禁止剤としては、フェノール類、ハイドロキノン類、カテコール類などが挙げられる。これらの配合量は、全感光性樹脂組成物に対して、０．００１〜５質量％の範囲で使用することが一般的である。
【００３４】
また、他の成分として、染料、顔料、粘度調整剤、消泡剤、紫外線吸収剤、香料、凝集防止剤、界面活性剤などを添加することができる。
【００３５】
混練設備としては、２軸押出機、単軸押出機、ニーダー、バンバリーミキサーなどが挙げられるが特に限定するものではない。
【００３６】
本発明の感光性樹脂版は、基材の上に合成ゴム系感光性樹脂版を設けてなるものであるが、その間に接着層を設けることが好ましい。基材としては寸法安定性に優れるものであれば特に限定されない。例えば、鉄、アルミニウム、ステンレス鋼などの金属板、ゴム、プラスチックなどの重合体からなるフィルム、シート、紙、布などが用いられ、中でもポリエチレンテレフタレートフィルムが好適に用いられる。
【００３７】
接着剤としては、共重合ポリエステル、多官能イソシアネート、合成ゴムからなるものなどを使用できる。
【００３８】
上記感光性樹脂組成物を、接着層を形成した基材に、押出機により溶融押し出しし、必要に応じて粘着防止層を塗布したカバーフィルムを感光性樹脂層上に密着させることで感光性樹脂版材を得ることができる。また、基材とカバーフィルムの間に感光性樹脂組成物を挟み込み、加熱プレスなどで必要な厚さまで押さえ込むことによっても感光性樹脂版を得ることができる。
【００３９】
レーザー彫刻用感光性樹脂版はシート状だけでなく円筒状に成型することもできる。円筒状にする場合は、継ぎ目のないシームレススリーブを形成することもできる。また、一度シート状で成型した樹脂版を、印刷シリンジに巻きつけ端を融着させることで、継ぎ目のないシームレススリーブにすることもできる。
【００４０】
感光性樹脂層の厚みは０．１〜１０ｍｍの厚さに形成することが好ましい。層厚を０．１ｍｍ以上とすることで、印刷版として用いるのに必要なレリーフ深度が得られ、１０ｍｍ以下とすることで、感光性樹脂版の質量が抑えられ、取り扱いに実用上の不具合が生じることがない。
【００４１】
本発明は、成形された感光性樹脂組成物を光もしくは電子線の照射により架橋せしめ、レーザー彫刻用印刷版を形成し、その後にレーザー彫刻する。また、架橋の方法としては、成型しながら光もしくは電子線の照射により架橋させることもできる。
その中でも光を使って架橋させる方法は、装置が簡便で厚み精度が高くできるなどの利点を有し好適である。硬化に用いられる光源としては高圧水銀灯、超高圧水銀灯、紫外線蛍光灯、カーボンアーク灯、ケミカルランプ、キセノンランプ等が挙げられ、その他公知の方法で硬化を行うことができる。硬化に用いる光源は、１種類でも構わないが、波長の異なる２種類以上の光源を用いて硬化させることにより、樹脂の硬化性が向上することがあるので、２種類以上の光源を用いることも差し支えない。
【００４２】
レーザー彫刻においては、形成したい画像をデジタル型のデータとしてコンピューターを利用してレーザー装置を操作し、原版上にレリーフ画像を作成する。レーザー彫刻に用いるレーザーは、原版が吸収を有する波長を含むものであればどのようなものを用いてもよいが、彫刻を高速度で行なうためには出力の高いものが望ましく、炭酸ガスレーザーやＹＡＧレーザー、半導体レーザー等の赤外線あるいは赤外線放出固体レーザーが好ましいものの一つである。また、紫外線領域に発振波長を有する紫外線レーザー、例えばエキシマレーザー、第３あるいは第４高調波へ波長変換したＹＡＧレーザー、銅蒸気レーザー等は、有機分子の結合を切断するアブレージョン加工が可能であり、微細加工に適する。
【実施例】
【００４３】
以下、本発明を実施例をもちいて具体的に説明する。
なお、特性値は以下の測定方法によって測定したものである。
【００４４】
〔水含有量の測定〕
三菱化学（株）製、微量水分測定装置ＣＡ−０７型を用いて測定した。水分気化装置にはＶＡ０７型を用いた。試料２００ｍｇを水分気化装置にいれ１２０℃に加熱し水分を蒸発させ、微量水分測定装置で定量した。
【００４５】
〔有機溶剤含有量の分析〕
加熱脱着−ＧＣＭＳを用いて測定した。加熱脱着装置にはＧＣサイエンス社製ＴＣＴ  ＣＰ−４０２０を用いた。ＧＣＭＳにはＡｇｉｌｅｎｔ社製ＨＰ６８９０／ＨＰ５９７３を用いた。カラムにはＡｇｉｌｅｎｔ社製ＨＰ−１ＭＳを用いた。試料３０ｍｇをとり１００℃で１０分乾燥させ、発生ガスをヘリウムパージにてＧＣＭＳへ導入した。ＧＣＭＳで有機溶剤の種類、含有量を定量した。
【００４６】
表中の含有溶剤の略語及び特性は以下の通りである。
水：沸点１００℃、溶液粘度１cP、分子量１８
ＴＯＬ（トルエン）：沸点１１１℃、溶液粘度０．５８cP、分子量９２
ＤＭＦ（ジメチルホルムアミド）：沸点１５３、溶液粘度０．８cP、分子量７３
【００４７】
〔親水性重合体の合成例〕    
ヘキサメチレンジイソシアネート21.8％、ジメチロールプロピオン酸15.4％、ポリテトラメチレングリコール（PG−100 日本ポリウテラン工業（株）製）7.6％、およびジラウリン酸ジ−ｎ−ブチルスズ1.0％をテトラヒドロフラン300％に溶解した溶液の撹拌を続けながらフラスコを65℃に加熱し３時間反応を続けた。別の容器で、末端アミノ基含有アクリロニトリル・ブタジエンオリゴマー（Hycar ATBNBNX 1300×16宇部興産（株）製）55.3％をメチルエチルケトン100％に溶解して調整した溶液を室温下で撹拌しながら添加した。得られたポリマー溶液を減圧乾燥してテトラヒドロフラン、メチルエチルケトンを除去し、数平均分子量が21,000のポリマーを得た。次に該ポリマー100％をメチルエチルケトン100％に溶解した溶液に、水酸化リチウム4.8％をメチルアルコール100％に溶解した溶液を室温下で撹拌しながら添加し、さらにテトラヒドロフラン１００％を添加して30分間撹拌することによって固形分が２５質量％の親水性重合体（１）を得た。
【００４８】
実施例１
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物を、４００Ｐａの減圧下で、８０℃雰囲気下でニーダーで混練りを行い、感光性樹脂組成物の溶剤含有量が水０．７質量％まで濃縮し、感光性樹脂組成物１を得た。
【００４９】
このようにして得られた感光性樹脂組成物１を、１２５μｍのポリエチレンテレフタレートフィルムに予めポリエステル系接着剤を塗布した基板と、１００μのポリエチレンテレフタレートフィルムに予めポリビニルアルコール系ポリマーを塗布したカバーフィルムとの間に挟み、１００℃に加熱したプレス機で感光性樹脂層の厚みが１．７ｍｍになるようにプレスし、感光性樹脂版１を得た。
【００５０】
感光性樹脂版１を３６５ｎｍにおける照度１７．５Ｗ／ｍ２（Ａｎｄｅｒｓｏｎ＆Ｖｒｅｅｌａｎｄ社製ランプＦＲ２０Ｔ１２−ＢＬ−９−ＢＰ）を用いて、裏表より７分露光を行った。つづいてレーザー彫刻装置の版装着ドラムに両面テープで巻き付け、下記の条件でレーザー彫刻を行った。レーザー彫刻開始と同時に、レーザーガン近傍に設置されている集塵機を作動させ、連続的に彫刻した樹脂カスを装置外に排出させた。レーザー彫刻後、装着ドラムから取り外した版を水現像版専用洗出し機（東洋紡積製ＣＲＳ６００で現像液は１％洗濯石鹸水溶液、水温は４０℃）で３分間水洗いして、版表面に付着した少量の樹脂カスを除去し、乾燥して印刷版を得た。
【００５１】
レーザー彫刻装置はＬｕｅｓｃｈｅｒ  Ｆｌｅｘｏ社製の３００Ｗ炭酸ガスレーザーを搭載したＦｌｅｘＰｏｓｅ  !  ｄｉｒｅｃｔを用いた。本装置の仕様はレーザー波長１０．６μｍ、ビーム直径３０μｍ、版装着ドラム直径は３００ｍｍ、加工速度は１．５時間／０．５ｍ２であった。レーザー彫刻の条件は、以下のとおりである。なお、（１）〜（３）は装置固有の条件である。（４）〜（７）は任意に条件設定が可能であり、それぞれの条件は本装置の標準条件を採用した。
（１）解像度：２５４０ｄｐｉ
（２）レーザーピッチ：１０μｍ
（３）ドラム回転数：９８２ｃｍ／秒
（４）トップパワー：９％
（５）ボトムパワー：１００％
（６）ショルダー幅：０．３０ｍｍ
（７）レリーフ深度：０．６０ｍｍ
（８）評価画像：１５０ｌｐｉ、０〜１００％まで１％刻みの網点
【００５２】
得られた印刷版について以下の評価項目を調査した。評価結果を表１に示す。
・  網点の形状
１００倍の顕微鏡を用いて網点（１５０IPiで面積率１０％）の形状を顕微鏡で観察した。網点の形状は、円錐状のものが印刷適正、印刷耐性に優れる。
（２）網点再現性
１５０線１〜５％までのハイライト網点の再現性を１００倍の顕微鏡を用いて確認し、再現している最小網点％を再現性の値とした。
（２）凹部形状評価（白抜け深度）
凹部の形状評価として、超深度カラー３Ｄ形状測定顕微鏡（キーエンス社製ＶＫ−９５１０）を使用して、２００μ幅の白抜け深度を測定した。白抜け深度が深いほど、インキ詰まりが発生しにくく、印刷適正が良好である。
（３）樹脂カスの付着具合
１０倍の拡大ルーペを使用して、印刷版表面への樹脂カスの付着具合を目視により検査し、以下の４段階で示した。
◎：ほとんど付着なし
○：少し付着あり
△：かなり付着あり
×：付着激しい  
（４）ショルダーの表面状態
２００μの独立点のショルダーを１００倍の顕微鏡を用いて表面状態を顕微鏡で観察した。表面状態は、凹凸がなくフラットものが印刷適正に優れ、３段階で評価した。
○：表面に凹凸がなし
△：表面に凹凸が少しあり
×：凹凸が多数あり
（５）印刷性
フレキソ印刷機で水性インキを用いて印刷した。印刷条件として低印圧（８０μ加圧条件）及び高印圧（１６０μ加圧条件）の条件下でのベタと１５０線１〜５％ハイライトの印刷の精度を３段階で評価した。印圧条件０μ加圧とは、紙と版が接触するぎりぎりの条件であり、その印圧条件から版材の支持体と版を装着するロールとの間にフィルムと両面粘着シートによって所定の加圧条件の厚みになるように厚みを調整し、印刷評価した。
・  ：良好
△  ：一部にかすれ又は潰れあり
×  ：かすれ又は潰れあり
【００５３】
表中の含有溶剤の略語及び特性は以下の通りである。
水：沸点１００℃、溶液粘度１cP、分子量１８
ＴＯＬ（トルエン）：沸点１１１℃、溶液粘度０．５８cP、分子量９２
ＤＭＦ（ジメチルホルムアミド）：沸点１５３、溶液粘度０．８cP、分子量７３
【００５４】
実施例２
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物を、４００Ｐａの減圧下で、８０℃雰囲気下でニーダーで混練りを行い、感光性樹脂組成物の溶剤含有量が水０．２質量％まで濃縮し、感光性樹脂組成物２を得た。実施例１と同様の方法で感光性樹脂版を作成し、その後レーザー彫刻を行い、性能を評価した。評価結果を表１に示す。
【００５５】
実施例３
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物に、トルエン３質量％を加えて、５００Ｐａの減圧下で、８０℃雰囲気下でニーダーで混練りを行い、感光性樹脂組成物の溶剤含有量が水１．７質量％、トルエン０．１質量％まで濃縮し、感光性樹脂組成物３を得た。実施例１と同様の方法で感光性樹脂版を作成し、その後レーザー彫刻を行い、性能を評価した。評価結果を表１に示す。
【００５６】
実施例４
ニトリルブタジエンラテックス（サイアテックスＮＡ−１１、ゲル化度３５％、平均粒子系0.16μ、不揮発分５０％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物にジメチルホルムアミド４質量％を加えて、４００Ｐａの減圧下で、８０℃雰囲気下でニーダーで、感光性樹脂組成物の溶剤含有量が水０．７質量％、ジメチルホルムアミド０．３質量％まで濃縮し、感光性樹脂組成物４を得た。実施例１と同様の方法で感光性樹脂版を作成し、その後レーザー彫刻を行い、性能を評価した。評価結果を表１に示す。
【００５７】
実施例５
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物にジメチルホルムアミド４質量％を加えて、４００Ｐａの減圧下で、８０℃雰囲気下でニーダーで、感光性樹脂組成物の溶剤含有量が水０．８質量％、ジメチルホルムアミド０．４質量％まで濃縮し、感光性樹脂組成物５を得た。実施例１と同様の方法で感光性樹脂版を作成し、その後レーザー彫刻を行い、性能を評価した。評価結果を表１に示す。
【００５８】
比較例１
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物を、６００Ｐａの減圧下で、７０℃雰囲気下でニーダーで混練りを行い、感光性樹脂組成物の溶剤含有量が水２．３質量％まで濃縮し、比較例１の感光性樹脂組成を得た。実施例１と同様の方法で感光性樹脂版を作成し、その後レーザー彫刻を行い性能を評価した。評価結果を表１に示す。
【００５９】
比較例２
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物を、２００Ｐａの減圧下で、９０℃雰囲気下でニーダーで混練りを行い、感光性樹脂組成物の溶剤含有量が水０．０５質量％まで濃縮し、比較例２の感光性樹脂組成を得た。実施例１と同様の方法で感光性樹脂版を作成し、その後レーザー彫刻を行い、性能を評価した。評価結果を表１に示す。
【００６０】
比較例３
ブタジエンラテックス（ナルスターＭＲ１７１、ゲル化度７５％、平均粒子系0.20μ、不揮発分４８％、日本エイアンドエル（株）製）２２質量％、アクリロニトリル−ブタジエンラテックス（Nipol SX1503 不揮発分４２％ 日本ゼオン（株）製）５質量％、親水性重合体（１）５質量％、オリゴブタジエンアクリレート（ＡＢＵ−２Ｓ 共栄社化学（株）製）９質量％、ラウリルメタクリレート（ライトエステルＬ 共栄社化学（株）製）３質量％、トリメチロールプロパントリメタクリレート（ライトエステルＴＭＰ  共栄社化学（株）製）２．５質量％、ジメチルベンジルケタール０．４５質量％、重合禁止剤としてハイドロキノンモノメチルエーテル０．０３質量％の混合物にジメチルホルムアミド２０質量％を、２００Ｐａの減圧下で、９０℃雰囲気下でニーダーで混練りを行い、感光性樹脂組成物の溶剤含有量が水０．０５質量％、ジメチルホルムアミド０．７質量％まで濃縮し、比較例３の感光性樹脂組成を得た。実施例１と同様の方法で感光性樹脂版を作成し、その後レーザー彫刻を行い、性能を評価した。評価結果を表１に示す。
【表１】
2008162203.tif 000002
【００６１】
実施例１〜５に示すように、感光性樹脂に０．２〜２質量％の溶剤を含有させることで、網点を円錐状に形成でき、凹部形状とショルダー表面状態に優れた印刷版が得られ、さらには彫刻カスの除去も容易にでき、理想的な印刷版をレーザー彫刻により得ることがわかる。この印刷版を用いたフレキソ印刷では良好な印刷物が得られる。また、白抜け深度が深いことから印刷時の圧力が変動した場合でも、安定して鮮明な印刷が可能である。これに対して、比較例１に示すように、溶剤量が２質量％以上の場合は、網点を円錐状に形成できないため、印刷品位が悪い。比較例２に示すように、溶剤量が０．２質量％未満では、彫刻カスの除去が困難であり白抜け深度が浅い。このため印刷品位が劣る。比較例３に示すように、溶剤中の水の含有量が０．１％未満では、白抜け深度が浅く、鮮明な印刷ができなかった。    
【００６２】
以上、本発明は感光性樹脂中に所定量の溶剤を含有させることで、レーザー彫刻方式において  優れた凹部形状とショルダー表面状態を形成でき、さらには彫刻カスを綺麗に除去できることを発見したものである。このため、本発明の感光性樹脂版をレーザー彫刻した版は印刷条件の影響が小さく、極めて優れた印刷品位を示した。
【産業上の利用可能性】
【００６３】
本発明のレーザー彫刻用感光性樹脂原版は、レーザー彫刻方式において、凹部形状（白抜け深度）とレリーフのショルダー表面状態に優れ、且つ微細な網点を円錐状に形成でき、さらに彫刻カスを綺麗に除去できために理想的なフレキソ印刷版を得ることができる。この印刷版を用いたフレキソ印刷では、印刷条件の許容幅が広いために熟練者ではなくとも高品位な印刷物が得られるので、産業界に寄与すること大である。